(57)【要約】【課題】  海藻類の付着性や活着性が良く、耐久性に優れ、波浪条件の厳しい場所においても好適に使用できる養殖資材を得るのに好適な養殖資材用繊維およびこれを用いた海藻類養殖網を提供する。【解決手段】  海藻類の養殖資材を構成する繊維であって、変性ポリビニルアルコール樹脂を含有するポリアミドにて形成されている。この養殖資材用繊維を用いてなる海藻類養殖網である。【選択図】  なし【特許請求の範囲】
【請求項１】
水中で使用する養殖資材を構成する繊維であって、変性ポリビニルアルコール樹脂を含有するポリアミドにて形成されていることを特徴とする養殖資材用繊維。
【請求項２】
請求項１記載の養殖資材用繊維が用いられていることを特徴とする海藻類養殖網。
【発明の詳細な説明】
【技術分野】
【０００１】
本発明は、水中で使用する養殖資材用繊維およびこれを用いた海藻類養殖網に関し、特に、海藻類の付着性や活着性が良く、耐久性に優れ、波浪条件の厳しい場所においても好適に使用できる海藻類養殖網等の養殖資材を得るのに好適な養殖資材用繊維およびこれを用いた海藻類養殖網に関するものである。
【背景技術】
【０００２】
従来、海苔などの海藻類を養殖する養殖網の網地には、海藻類の活着性に優れていることからビニロン繊維が広く用いられている。ビニロン繊維のみからなる海藻類養殖網は、さほど網地の強度を必要としない場所、例えば、有明海に代表されるような波浪条件の穏やかな湾内で主に使用されている。網地の強度が要求される場合には、ビニロン繊維と強度に優れた他の繊維とを交撚した繊維、例えば、ビニロン繊維とポリアミド繊維とを交撚した繊維にて網地が形成されている。
【０００３】
しかしながら、上記従来の海藻類養殖網は、湾外等のように波浪条件の厳しい場所で使用すると、屈曲疲労によりビニロン繊維に破断などが生じやすくなり、また、ビニロン繊維と交撚している他の繊維は海藻類の活着性が低いため、網の表面に付着している成長途中の海藻類が脱落しやすくなって収穫時まで海藻類の付着を維持できず、収率が低下するという問題があった。
【０００４】
また、特公平７−８１８８号公報には、ポリアミド繊維等を、１分子中に３個以上の水酸基を有するタンニン酸等の化合物で処理することにより、海苔胞子の活着性を向上させる技術が提案されているが、この方法は加工工程が複雑でコスト高になるなどの問題を有していた。
【特許文献１】特公平７−８１８８号公報
【発明の開示】
【発明が解決しようとする課題】
【０００５】
本発明は、前記問題点を解決し、海藻類の付着性や活着性が良く、耐久性に優れ、波浪条件の厳しい場所においても好適に使用できる養殖資材を得るのに好適な養殖資材用繊維およびこれを用いた海藻類養殖網を提供するものである。
【課題を解決するための手段】
【０００６】
本発明は、水中で使用する養殖資材を構成する繊維であって、変性ポリビニルアルコール樹脂を含有するポリアミドにて形成されていることを特徴とする養殖資材用繊維を要旨とするものである。また、本発明は、前記した養殖資材用繊維が用いられていることを特徴とする海藻類養殖網を要旨とするものである。
【発明の効果】
【０００７】
本発明の養殖資材用繊維は、変性ポリビニルアルコール樹脂を含有するポリアミドにて形成されているため、耐久性に優れるとともに海藻類の付着性や活着性に優れており、湾外等のように波浪条件の厳しい場所において使用しても海藻類の活着性が良く、収穫時まで海藻類の付着を維持して高い収率を実現できることから、海藻類の養殖網やロープや撚糸などの養殖資材として好適である。また、この養殖資材用繊維が用いられている海藻類養殖網は、前述したように優れた特性を有することから、特に、海苔の養殖網として好適である。
【発明を実施するための最良の形態】
【０００８】
以下、本発明を詳細に説明する。
【０００９】
本発明における養殖資材用繊維は、水中で使用する養殖資材を構成する繊維であり、変性ポリビニルアルコール樹脂を含有するポリアミドにて形成されている必要がある。本発明でいう養殖資材とは、具体的には、海藻類等を付着させて水中で生育させるための資材であり、養殖網やロープ、撚糸等の形態のものをいう。
【００１０】
変性ポリビニルアルコール樹脂は、上記従来例に示したビニロン繊維を構成するポリビニルアルコール樹脂と同様に水酸基由来の親水性を有するものであり、海藻類の胞子を付着させる付着性や、付着させた海藻類の胞子を成長させる活着性に優れている。また、繊維の主体となるポリアミドは、機械的強度に優れている。上記したビニロン繊維を構成するポリビニルアルコール樹脂は溶融紡糸を行なうことができないが、本発明における変性ポリビニルアルコール樹脂は、ポリアミドとともに溶融紡糸することが可能である。従って、変性ポリビニルアルコール樹脂とポリアミドとを溶融紡糸するという簡単な工程で、変性ポリビニルアルコール樹脂に特有の海藻類の付着性及び活着性と、ポリアミドに特有の優れた機械的強度とを兼ね備えた耐久性の良い養殖資材用繊維が実現できる。このような特性を備えた養殖資材用繊維が用いられている養殖資材は、波浪条件の厳しい場所で用いても構成繊維に切断などが生じにくく、繊維の表面に付着している成長途中の海藻類を収穫時まで保持できるため、海藻類の収率の向上を図ることができる。
【００１１】
変性ポリビニルアルコール樹脂とポリアミドとの配合割合は、特に限定されるものではないが、ポリアミド中に変性ポリビニルアルコール樹脂が１０〜４０質量％含有されていることが好ましく、１５〜３５質量％であることがより好ましい。変性ポリビニルアルコール樹脂の含有量が１０質量％未満であると、海藻類の十分な活着性が得られず、変性ポリビニルアルコール樹脂の含有量が４０質量％を超えると、変性ポリビニルアルコール樹脂が剥落又は溶出して海藻類の活着性が低下したり、紡糸・操業性が低下する傾向にある。
【００１２】
本発明の養殖資材用繊維は、変性ポリビニルアルコール樹脂がポリアミド中に上記の割合にて含有されたブレンド体を紡糸して繊維としたものであることが好ましい。すなわち、ポリアミド中に変性ポリビニルアルコール樹脂が独立した層として存在するのではなく、略均一に変性ポリビニルアルコール樹脂が混合されていることが好ましい。これにより、変性ポリビニルアルコール樹脂が繊維中から剥落又は溶出することを防ぐことができ、変性ポリビニルアルコール樹脂が奏する効果の持続性が向上する。
【００１３】
本発明の養殖資材用繊維は、上記した変性ポリビニルアルコール樹脂を含有するポリアミドのみで形成されたものだけでなく、少なくともその一部が上記した変性ポリビニルアルコール樹脂を含有するポリアミドで形成された繊維であっても良い。このようなものとしては、例えば、芯鞘複合繊維の鞘部のみを変性ポリビニルアルコール樹脂を含有するポリアミドで形成した繊維が挙げられる。このように繊維の構成の一部が変性ポリビニルアルコール樹脂を含有するポリアミドにて形成されている場合は、海藻類の活着性を考慮すると、繊維の表面に変性ポリビニルアルコール樹脂を含有するポリアミドが露出していることが好ましい。このように繊維の構成の一部にのみ変性ポリビニルアルコールを含有するポリアミドを用いる場合においても、ポリアミドと変性ポリビニルアルコールとの配合割合は上記と同様にすることが好ましい。
【００１４】
本発明の養殖資材用繊維の形状は特に限定されるものではなく、従来公知のマルチフィラメントやモノフィラメントであれば良い。マルチフィラメントである場合には、マルチフィラメントを構成する単糸の繊度は、３．３〜２２ｄｔｅｘであることが好ましく、マルチフィラメントの総繊度は５５〜２２００ｄｔｅｘであることが好ましい。モノフィラメントである場合には、養殖資材、特に海藻類養殖網を構成する際に撚糸する場合の収束性、耐久性および製織性の点から、単糸繊度は５５〜１１００ｄｔｅｘが好ましく、２２０〜６７０ｄｔｅｘが更に好ましい。また、マルチフィラメントおよびモノフィラメントにおいて、繊維を形成する単繊維の断面形状はいかなるものでもよく、例えば、丸、楕円、３角、Ｔ，Ｙ，Ｈ，＋型、５葉，６葉，７葉，８葉などの多葉形状、正方形、長方形、菱形、繭型、馬蹄型などを挙げることができ、これらの形状を一部変更したものであってもよい。また、これら各種断面形状の繊維を適宜組み合わせて用いてもよい。
【００１５】
本発明の養殖資材用繊維を構成する主成分となるポリアミドとしては、ポリカプラミド（ナイロン６）、ポリウンデカナミド（ナイロン１１）、ポリラウロラクタミド（ナイロン１２）、ポリテトラメチレンアジパミド（ナイロン４６）、ポリヘキサメチレンアジパミド（ナイロン６６）、ポリヘキサメチレンセバカミド（ナイロン６１０）等があげられ、これらは単独で使用しても良く、共重合やブレンドしたものを用いても良い。中でも、安価で優れた強力と耐久性とを有するナイロン６が好ましい。
【００１６】
ポリアミドには、用途に応じて、例えば酸化チタン、酸化ケイ素、炭酸カルシウム、チッ化ケイ素、クレー、タルクなどの各種無機粒子、架橋高分子粒子、各種金属粒子などの粒子類の他に、老化防止剤、抗酸化剤、着色防止剤、耐光剤、包接化合物、帯電防止剤、各種着色剤、各種界面活性剤、各種強化繊維類などの従来公知の添加剤を本発明の効果を損なわない範囲で添加してもよい。
【００１７】
本発明における変性ポリビニルアルコール樹脂としては、オキシアルキレン基含有ポリビニルアルコールが好ましい。オキシアルキレン基含有ポリビニルアルコールは、具体的には、酢酸ビニルと、ポリオキシエチレン（メタ）アリルエーテル、ポリオキシプロピレン（メタ）アリルエーテルなどのポリオキシアルキレン（メタ）アリルエーテルとを共重合し、ついでケン化することにより得られる。この場合、ポリオキシアルキレン（メタ）アリルエーテルの共重合割合（含有量）は０．１〜２０モル％、特に０．１〜５モル％であることが好ましく、ポリオキシアルキレン（メタ）アリルエーテルにおけるポリオキシアルキレンの縮合度は１〜３００、特に３〜５０であることが好ましい。また、オキシアルキレン基含有ポリビニルアルコール全体に占めるオキシアルキレン単位の割合は、３〜４０質量％であることが好ましい。このことは、共重合体におけるオキシアルキレン単位の局在−非局在の程度およびオキシアルキレン単位の長さに最適範囲があることを示している。
【００１８】
オキシアルキレン基含有ポリビニルアルコールにおける酢酸ビニル単位のケン化度は、５０〜１００モル％、好ましくは７０〜９９モル％である。また、ポリビニルアルコールの平均重合度は、１５０〜１５００が好ましく、２００〜１０００であるのが好適である。なお、共重合成分としてポリオキシアルキレン（メタ）アリルエーテル以外の成分、例えばエチレン、プロピレン、長鎖α−オレフィン等のα−オレフィン、エチレン性不飽和カルボン酸系モノマー、アクリレート、メタクリレート、アクリロニトリル、メタクリロニトリル、塩化ビニル、ビニルエーテル等の成分を３０モル％以下程度であれば含有してもよい。
【００１９】
オキシアルキレン基含有ポリビニルアルコールを得るときの重合方法としては、通常、溶液重合法が採用され、場合により懸濁重合法、エマルジョン重合法などを採用することもできる。ケン化反応としては、アルカリケン化法、酸ケン化法などが採用される。
【００２０】
オキシアルキレン基含有ポリビニルアルコールは上記のほか、酢酸ビニルと、ポリオキシエチレン（メタ）アクリレート、ポリオキシプロピレン（メタ）アクリレート、ポリオキシエチレン（メタ）アクリルアミド、ポリオキシプロピレン（メタ）アクリルアミド、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミド、ポリオキシプロピレンアリルアミド、ポリオキシエチレンビニルアミド、ポリオキシプロピレンビニルアミドなどを共重合し、ついでケン化することによっても得ることができる。
【００２１】
また、オキシアルキレン基含有ポリビニルアルコールは、ポリビニルアルコールに対するアルキレンオキシドの反応、あるいはポリオキシアルキレングリコールに対する酢酸ビニルの重合およびそれに引き続くケン化によっても得ることができる。
【００２２】
上記のようにして得られたオキシアルキレン基含有ポリビニルアルコールは、更に（I）融点が５０〜２５０℃のフェノール系化合物、（II）チオエーテル系化合物、（III）ホスファイト系化合物のうちの少なくとも１種を０．０１〜５質量％、好ましくは０．１〜０．５質量％添加することが好ましい。これにより繊維の熱安定性を向上させることができる。これらの添加量が０．０１質量％未満では熱安定性の向上が期待できず、５質量％を超える場合は海藻類の活着性の低下を招く。
【００２３】
（I）融点が５０〜２５０℃のフェノール系化合物としては、２，５−ジ−ｔ−ブチルハイドロキノン、２，６−ジ−ｔ−ブチル−ｐ−クレゾール、４，４′−チオビス−（６−ｔ−ブチルフェノール）、２，２′−メチレン−ビス（４−メチル−６−ｔ−ブチルフェノール）、テトラキス−［メチレン−３−（３′，５′−ジ−ｔ−ブチル−４′−ヒドロキシフェニルプロピオネート］メタン、オクタデシル−３−（３′，５′−ジ−ｔ−ブチル−４′−ヒドロキシフェニル）プロピオネート、４，４′−チオビス−（６−ｔ−ブチルフェノール）、Ｎ，Ｎ′−ヘキサメチレン−ビス（３，５−ジ−ｔ−ブチル−４′−ヒドロキシ−ヒドロシンナマミド）、１，３，５−トリメチル−２，４，６−トリス（３，５−ジ−ｔ−ブチル−４−ヒドロキシベンジル）ベンゼン、ペンタエリスチル−テトラキス［３−（３，５−ジ−ｔ−ブチル−４−ヒドロキシフェニル）プロピオネート］、１，１，３−トリス（２−メチル−４−ヒドロキシ−５−ｔ−ブチルフェニル）ブタンなどが挙げられる。
【００２４】
（II）チオエーテル系化合物としては、ペンタエリスリトール−テトラキス−（β−ラウリルチオプロピオネート）、テトラキス［メチレン−３−（ドデシルチオ）プロピオネート］メタン、ビス［２−メチル−４−｛３−ｎ−アルキルチオプロピオニルオキシ｝−５−ｔ−ブチルフェニル］スルフィド等が挙げられる。
【００２５】
（III）ホスファイト系化合物としては、トリフェニルホスファイト、トリス（ｐ−ノニルフェニル）ホスファイト、トリス（２，４−ジ−ｔ−ブチルフェニル）ホスファイト等のトリアリールホスファイト、ジフェニルイソオクチルホスファイト、ジフェニルイソデシルホスファイトごときモノアルキルジフェニルホスファイトやフェニルジイソオクチルホスファイト、フェニルジイソデシルホスファイトのごときジアルキルモノフェニルホスファイト等のアルキルアリールホスファイト、トリイソオクチルホスファイト、トリステアリルホスファイト等のトリアルキルホスファイト、その他のテトラキス（２，４−ジ−ｔ−ブチルフェニル）−４，４′−ビフェニレンホスホナイト、ジ（２，４−ジ−ｔ−ブチルフェニル）ペンタエリスリトールジホスファイト等が挙げられる。
【００２６】
本発明におけるオキシアルキレン基含有ポリビニルアルコール系樹脂組成物には、更に（IV）炭素数が１０以上の脂肪酸あるいはその塩、脂肪酸アミド系化合物、脂肪酸エステル系化合物の少なくとも１種を０．０１〜３質量％、好ましくは０．１〜０．５質量％添加することが好ましく、これにより熱安定性が更に向上する。
【００２７】
炭素数が１０以上の脂肪酸あるいはその塩とは、ラウリン酸、パルミチン酸、ステアリン酸、オレイン酸、リシノール酸、アラキジニン酸、ベヘニン酸、エルカ酸等の高級脂肪酸またはヒドロキシステアリン酸、ヒドロキシリシノール酸等のヒドロキシ脂肪酸、あるいはこれらのマグネシウム、カルシウム、ストロンチウム、バリウム、亜鉛等の金属塩等が挙げられ、中でもステアリン酸、ステアリン酸マグネシウム、ステアリン酸カルシウム、１２−ヒドロキシステアリン酸マグネシウム、ベヘニン酸マグネシウムが実用的である。また、脂肪酸アミド系化合物とは、ステアリン酸アミド、パルミチン酸アミド、オレイン酸アミド、ベヘニン酸アミド、エルカ酸アミド等の脂肪酸アミドあるいはメチレンビスステアリン酸アミド、エチレンビスステアリン酸アミド等のアルキレンビス脂肪酸アミドが挙げられる。また、脂肪酸エステル系化合物とは、ブチルステアレート、ブチルパルミチレート等の１価アルコールの脂肪酸エステル、エチレングリコールモノステアレート等の多価アルコールの脂肪酸エステル等が挙げられる。
【００２８】
オキシアルキレン基含有ポリビニルアルコールと、（I）（II）（III）及び（IV）とをブレンドする方法としては、通常よく知られている方法、即ち撹拌機付き溶融缶、押出機、ロール混練機等を用いて溶融混合し、ペレット化する方法が挙げられる。ブレンド順序にも特別の制限はない。溶融混合温度は１６０〜２５０℃、好ましくは１８０〜２３０℃が適当である。
【００２９】
上記したように、変性ポリビニルアルコール樹脂をポリアミド中に添加して混合する際には、変性ポリビニルアルコール樹脂に上記の（I）〜（IV）の各成分を溶融ブレンドしたペレットを作成し、このペレットをポリアミド中に添加して溶融ブレンドしてもよいが、（I）〜（IV）の各成分を溶融ブレンドした変性ポリビニルアルコール樹脂ペレットを作成せずに、変性ポリビニルアルコール樹脂と（I）〜（IV）の各成分とポリアミドとを、直接に溶融ブレンドしてもよい。
【００３０】
また、変性ポリビニルアルコール樹脂中には、発明の効果を損なわない範囲で他のポリマーを配合することもでき、また、可塑剤、充填剤、着色剤、安定剤をはじめ、種々の添加剤を配合することもできる。
【００３１】
上記のように構成された本発明の養殖資材用繊維は、単独でもしくは必要本数を収束して用いることで、海藻類の養殖網、撚糸、ロープ類といった水中で使用する養殖資材に適したものとなり、特に、海苔養殖用の養殖網として好適である。なお、これらの養殖資材は、本発明の養殖資材用繊維のみで構成されていてもよいが、本発明の繊維とともにポリアミド繊維、ポリエステル繊維、ポリプロピレン繊維、ポリエチレン繊維等から選ばれた一種以上の他の繊維を併用して構成してもよい。
【００３２】
本発明の海藻類養殖網は、上記した養殖資材用繊維を少なくとも一部に用いて製網されてなるものである。網の形状は特に限定されるものではなく、結節網、無結節網、綟子網、織網など従来公知のものに適用できる。
【００３３】
また、本発明の海藻類養殖網は、網強度、柔軟性、乾燥性、寸法安定性、海藻胞子の付着性、海藻胞子の間引き性および比重調整などの目的に応じて、上記した本発明の養殖資材用繊維と、上記した他の繊維とを交撚した繊維を用いてもよい。本発明の養殖資材用繊維とこれら各種繊維との交撚比率は、使用される場所やそれぞれの要求特性により異なるが、本発明の養殖資材用繊維が網を構成する網糸の総繊度の３０％以上とすることが好ましい。
【００３４】
上記のように構成された本発明の養殖資材用繊維が用いられている海藻類養殖網は、湾外などの波浪条件の厳しい場所（流れの速い場所）で使用しても構成繊維の破断が生じにくく耐久性に優れたものであり、また、海苔、もずく等の海藻類の活着性に優れるため、繊維の表面に付着した成長途中の海藻類の脱落が生じにくく、収穫時まで海藻類の付着を維持して収率の良いものとなり、特に、海苔養殖用網として好適に使用できる。
【実施例】
【００３５】
次に、実施例に基づき本発明を具体的に説明するが、本発明は、これらの実施例によって何ら限定されるものではない。なお、以下の実施例、比較例において、各種物性値の測定方法を次の方法により実施した。
（１）モノフィラメントの強度（ｃＮ／ｄｔｅｘ）および伸度（％）：ＪＩＳ  L−１０１３に記載の方法に従い、島津製作所社製のオートグラフＤＳＳ−５００型を用いて、つかみ間隔２５ｃｎ、引張速度３０ｃｍ／分で測定した。
（２）海苔芽の着生数（個／１視野）と３０日後の海苔芽の着生率（−）：原糸３６本で撚糸を作成し、海苔網の陸上採苗と同様にして種付けを行い、その４時間後に海苔芽の着生数を調べた。海苔芽の着生数は、ニコン社製の生物顕微鏡X２Fを用いて１検体当たり１２５倍１０視野で測定し、平均値を求めた。
【００３６】
次いで、採苗した撚糸を栄養塩を添加した海水中に浸漬して、３０日間の通気培養を行った。この培養後に撚糸を引き上げて、上記と同様にして撚糸１本当たりの海苔芽の着生量を調べた。海苔芽の着生率は、比較例２のビニロン繊維への着生量を１．０として、この値に対する相対値で表した。
【００３７】
なお、海苔芽の着生数は海苔種の付着性の指標となるものであり、３０日後の着生率は活着性の指標となるものである。本発明においては、３０日後の着生率が０．５以上、好ましくは０．８以上であることが好ましい。
（３）ポリアミドの相対粘度：９６％濃硫酸を溶媒とし、濃度１ｇ／ｄｌ、温度２５℃の条件で測定した。
【００３８】
＜変性ポリビニルアルコール樹脂の製法＞
オキシアルキレンの縮合度が平均２０のポリオキシエチレンモノアリルエーテルと酢酸ビニルとをメタノール中でアゾビスイソブチロニトリルの存在下に共重合し、残存モノマーを追い出した後、水酸化ナトリウムのメタノール溶液を加えてケン化した。ケン化反応により生じたスラリーから共重合体をろ別し、ポリビニルアルコール樹脂のみかけ体積の５倍のメタノールで３回洗浄を行った。ついで、酢酸ナトリウムに対して１．５当量の酢酸を加えた後、再びポリビニルアルコール樹脂のみかけ体積の５倍のメタノールで２回洗浄を行い、酢酸ナトリウム含有量を０．０７質量％、酢酸含有量を０．０２６質量％（酢酸ナトリウム１モルに対して０．５モル）に調整した。その後、乾燥して、オキシアルキレン基含有ポリビニルアルコール系樹脂（以下、「ＥＯ−ＰＶＡ」と略記する。）を得た。
【００３９】
このポリマーの平均重合度は２７０、ポリオキシエチレンモノアリルエーテル単位の共重合割合は１．０モル％であり、ポリマー全体に占めるオキシアルキレン単位の割合は１６．１質量％、酢酸ビニル成分のケン化度は９６モル％、酢酸ナトリウム含有量は０．０７質量％、酢酸含有量は０．０２６質量％であった。
【００４０】
得られたＥＯ−ＰＶＡ１００質量部とペンタエリスリチル−テトラキス［３−（３，５−ジ−ｔ−ブチル−４−ヒドロキシフェニル）プロピオネート］０．３質量部とをラウンドダイを備えた二軸押出機に供給し、温度２１０℃で押出してペレット状の変性ポリポリビニルアルコール樹脂を得た。
実施例１
相対粘度が３．１であるナイロン６チップに、上記のように作成したペレット状の変性ポリビニルアルコール樹脂を含有量が全体の２０質量％となるようにブレンドして、４０ｍｍの１軸エクストルダーに連続供給し、常法により、紡糸パックを通して紡糸温度２５５℃で円形断面糸用紡糸口金より紡出した。紡出したモノフィラメントを２０℃の水槽で冷却した後、常法に従い合計５．０倍に延伸および熱セットを行なってボビンに捲取り、単糸繊度が６００ｄｔｅｘで、断面形状が円形のモノフィラメントを得た。
【００４１】
そして、このモノフィラメント３６本を撚糸して、海苔芽の着生数（個／１視野）及び着生率を求めた。
得られたモノフィラメントと撚糸の物性などを表１に示す。
【００４２】
【表１】
2005117972.tif 000002
実施例２
変性ポリビニルアルコール樹脂の含有量が全体の４０質量％となるようにした。そしてそれ以外は実施例１と同様にして単糸繊度が６００ｄｔｅｘで、断面形状が円形のモノフィラメントおよびこれを用いた撚糸を得た。
【００４３】
得られたモノフィラメントと撚糸の物性などを表１に示す。
実施例３
変性ポリビニルアルコール樹脂の含有量が全体の１５質量％となるようにした。そしてそれ以外は実施例１と同様にして単糸繊度が６００ｄｔｅｘで、断面形状が円形のモノフィラメントおよびこれを用いた撚糸を得た。
【００４４】
得られたモノフィラメントと撚糸の物性などを表１に示す。
実施例４
芯成分として相対粘度が3．1のナイロン６チップを用い、鞘成分として相対粘度が3．1のナイロン６チップに変性ポリビニルアルコール樹脂の含有量が全体の２０質量％となるようにブレンドしたものを用いた。そして、芯鞘複合比が質量比で芯／鞘＝７０／３０となるように、それぞれ４０ｍｍの１軸エクストルダーに連続供給し、紡糸温度２５５℃で常法により紡糸パックを通して円形断面糸用紡糸口金より紡出した。次いで、紡出したモノフィラメントを２０℃の水槽で冷却した後、常法に従って合計５．０倍となるように延伸および熱セットを行ない、ボビンに捲取って、単糸繊度６００ｄｔｅｘの断面形状が円形のモノフィラメントを得た。そして、このモノフィラメント３６本を撚糸して、海苔芽の着生数及び着生率を求めた。
【００４５】
得られたモノフィラメントと撚糸の物性などを表１に示す。
以下に本発明の実施例と対比するための比較例を示す。
比較例１
相対粘度が３．１であるナイロン６チップのみを用いた。そしてそれ以外は実施例１と同様にしてナイロン６のモノフィラメントおよびこれを用いた撚糸を得た。
【００４６】
得られたモノフィラメントと撚糸の物性などを表１に示す。
比較例２
湿式紡糸により作成されたユニチカ社製のポリビニルアルコールモノフィラメント（ユニチカビニロン５号糸［MF５］、５６０dtex）を用いた。そして、このモノフィラメントのみからなる撚糸を実施例１と同様にして作成した。
【００４７】
得られたモノフィラメントと撚糸の物性などを表１に示す。
実施例１〜４で得られたモノフィラメントは、いずれも変性ポリビニルアルコール樹脂を含有するポリアミド繊維であったため、比較例１に示すナイロン６のみからなるポリアミド繊維と同等の優れた引張強度および伸度が得られた。
【００４８】
また、実施例１〜４で得られた撚糸は、比較例２に示すビニロン繊維と同等の海苔芽の着生数が得られ、付着性の良いものであった。さらに、３０日後の海苔芽の着生率も十分なものであり、良好な活着性を有するものであった。
【００４９】
このように、実施例１〜４に示すモノフィラメントおよび撚糸は、ポリアミド繊維の有する機械的強度とビニロン繊維の有する海藻類の付着性および活着性とを兼ね備えていたため、海藻類養殖網として好適に使用できるものであった。
【００５０】
なお、実施例１及び比較例１、２で使用した撚糸を用いて海苔網を作成して陸上採苗を行い、この海苔網を波浪条件の厳しい瀬戸内海で浮き流し養殖を行なって収穫量を比較したところ、実施例１の撚糸を用いた海苔網は、比較例２の撚糸を用いた海苔網とほぼ同量の収穫量が得られた。また、波浪条件の厳しい場所での使用にもかかわらず、屈曲疲労による強度低下はほとんど見られなかった。
【００５１】
一方、比較例１の撚糸を用いた海苔網は、屈曲疲労による強度低下はほとんど見られなかったものの、大部分の海苔がなくなっており、収穫量は著しく低いものであった。
また、比較例２の撚糸を用いた海苔網は、海苔の収穫量には優れていたものの、屈曲疲労による網の強度低下が大きく、繰り返し再利用できるものではなかった。
【産業上の利用可能性】
【００５２】
本発明の養殖資材用繊維は、海苔などの海藻類を養殖する網地として好適に使用でき、波浪条件の厳しい場所で使用される浮き流し式の海苔の養殖網として特に好適である。